【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
少なくとも一つの縮合芳香族イミドペンダント基を有するポリマー鎖を含むポリマーであって、式（１）
【化１３】
2015521216.tif 000001
（式中、各可変基は、独立して、以下の通りであり、
Ｒ１は、置換基への結合に利用可能なＱ環上の任意の位置にある置換基であり、Ｒ１は、独立して、−ＣＮ、−ＮＯ２、−ＳＯ２ＮＲ’２、−Ｃ（Ｏ）Ｒ’、−ＳＯ３Ｍ、−Ｃ（Ｏ）ＯＭ、ハロ、−ＮＨ２，または−ＯＲ’から選択される少なくとも一つの電子吸引基によって表され、
ａは、１もしくは２、または１であり、
Ｗは、酸素、硫黄、＞ＮＨ、または＞ＮＧであり、
Ｒ’は、独立して、−Ｈ、または置換されていてもよいアルキルであり、これらの置換基は、ヒドロキシルもしくはハロ、またはそれらの混合物であり、
Ｒ２は、Ｃ１〜Ｃ２０ヒドロカルビレン基、またはＣ１〜Ｃ２０ヒドロカルボニレン基であって、Ｒ２が２個を超える炭素原子を含有する場合、前記ヒドロカルビレン基またはヒドロカルボニレン基は、直鎖状または分岐状であり、
Ｒ３は、Ｈ、または末端エーテル基もしくは末端エステル基を形成している前記ポリマー
鎖の末端酸素原子に結合している置換されていてもよいＣ１〜５０ヒドロカルビル基であって、ビニル基などの重合が可能な基を含有しても含有しなくてもよいヒドロカルビル基、あるいは末端エステル基もしくは末端ウレタン基を形成している前記ポリマー鎖の前記酸素原子に結合しているＣ１〜５０−ヒドロカルボニル基であって、ビニル基などの重合が可能な基を含有しても含有しなくてもよいヒドロカルボニル基であり、この置換基は、ハロ、エーテル、エステル、またはそれらの混合物であり、
Ｐｏｌは、エチレンオキシドのホモポリマー鎖、またはエチレンオキシドのコポリマー鎖であり、前記エチレンオキシドは、前記コポリマー鎖の４０重量％〜９９．９９重量％を構成し、前記ポリマー鎖は、ポリ（エーテル）、ポリ（エステル）、およびそれらの混合物からなる群から選択され、
ｕ＝１〜３であり、
ｖ＝１〜２であり、
ｗ＝１〜３であり、
Ｗ＝＞ＮＧの場合、ｖ＝２であり、
Ｗ＝酸素、硫黄、または＞ＮＧの場合、ｖ＝１であり、
Ｇは、１〜２００個、または１〜１００個、または１〜３０個の炭素原子を含有するヒドロカルビル基であり、
Ｑは、４ｎ＋２π−電子を含有する縮合芳香族環であり（式中、ｎ＝２）、Ｑは、５または６員イミド環を形成するように前記イミド基に結合している）
によって表される、ポリマー。
【請求項２】
前記ポリマー鎖が、（ｉ）ポリエチレンオキシドホモポリマー、または（ｉｉ）エチレンオキシドと、プロピレンオキシド、ブチレンオキシド、スチレンオキシドもしくはそれらの混合物のいずれかとのコポリマーのいずれかのポリ（エーテル）である、請求項１に記載のポリマー。
【請求項３】
ステップ（１）：（ｉ）アミノ酸、または（ｉｉ）アミノアルコール、または（ｉｉｉ）アミノチオール、または（ｉｖ）ジアミンと、
縮合芳香族二酸もしくは無水物、または他の酸形成性誘導体（ジエステル、ジアミド、酸塩化物など）とを反応させて、酸官能化縮合芳香族イミド、またはヒドロキシル官能化縮合芳香族イミド、またはチオール官能化縮合芳香族イミド、またはアミノ官能化縮合芳香族イミドをそれぞれ形成する、ステップ、
ステップ（２）：前記酸官能化縮合芳香族イミド、または前記ヒドロキシル官能化縮合芳香族イミド、または前記チオール官能化縮合芳香族イミド、または前記アミノ官能化縮合芳香族イミドと、ポリマー鎖または重合するモノマーとを反応させて、前記ポリマー鎖を形成する、ステップ
を含むプロセスにより得られる／得ることが可能である、前記請求項１から２のいずれかに記載のポリマー。
【請求項４】
前記縮合芳香族環、または縮合芳香族二酸もしくは無水物、または他の酸形成性誘導体が、１，８−ナフタレンイミド、もしくは１，２−ナフタレンイミド、またはそれらの混合物に基づくものである、前記請求項１から２のいずれかに記載のポリマー。
【請求項５】
前記ポリマー鎖が、式（２）
【化１４】
2015521216.tif 000002
（式中、各可変基は、独立して、以下の通りであり、
Ｒ１は、置換基への結合に利用可能なＱ環上の任意の位置にある置換基であり、Ｒ１は、独立して、−ＣＮ、−ＮＯ２、−ＳＯ２ＮＲ’２、−Ｃ（Ｏ）Ｒ’、−ＳＯ３Ｍ、−Ｃ（Ｏ）ＯＭ、ハロ、−ＮＨ２，または−ＯＲ’から選択される少なくとも一つの電子吸引基によって表され、
ａは、１もしくは２、または１であり、
Ｗは、酸素であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｒ３は、Ｈ、または末端エーテル基もしくは末端エステル基を形成している前記ポリマー鎖の末端酸素原子に結合している置換されていてもよいＣ１〜５０（またはＣ１〜２０）−ヒドロカルビル基であって、ビニル基などの重合が可能な基を含有しても含有しなくてもよいヒドロカルビル基、あるいは末端エステル基もしくは末端ウレタン基を形成している前記ポリマー鎖の前記酸素原子に結合しているＣ１〜５０（またはＣ１〜２０）−ヒドロカルボニル基であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
ｕは、１〜３、または１〜２、または１であり、
ｗは、１〜３、または１〜２、または１であるが、
但し、Ｒ２がヒドロカルビレン基である場合、ｕは１であり、ｗは１であり、
ｍは、１〜１１０、または１〜９０である）
によって表されるポリ（エーテル）である、前記請求項１から３のいずれかに記載のポリマー。
【請求項６】
前記ポリマー鎖が、式（３ａ）
【化１５】
2015521216.tif 000003
（式中、各可変基は、独立して、以下の通りであり、
Ｒ１は、置換基への結合に利用可能なＱ環上の任意の位置にある置換基であり、Ｒ１は、独立して、−ＣＮ、−ＮＯ２、−ＳＯ２ＮＲ’２、−Ｃ（Ｏ）Ｒ’、−ＳＯ３Ｍ、−Ｃ（Ｏ）ＯＭ、ハロ、−ＮＨ２，または−ＯＲ’から選択される少なくとも一つの電子吸引基によって表され、
ａは、１もしくは２、または１であり、
Ｗは、酸素、硫黄、または＞ＮＧ（通常、酸素）であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ（通常、Ｃｌ）、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｇは、１〜２００個、または１〜１００個、または１〜３０個の炭素原子を含有するヒドロカルビル基であり、
Ｒ３は、Ｈ、または末端エーテル基もしくは末端エステル基を形成している前記ポリマー鎖の末端酸素原子に結合している置換されていてもよいＣ１〜５０（またはＣ１〜２０）−ヒドロカルビル基であって、ビニル基などの重合が可能な基を含有しても含有しなくてもよいヒドロカルビル基、あるいは末端エステル基もしくは末端ウレタン基を形成している前記ポリマー鎖の前記酸素原子に結合しているＣ１〜５０（またはＣ１〜２０）−ヒドロカルボニル基であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
ｕは、１〜３、または１〜２、または１であり、
ｗは、１〜３、または１〜２、または１であり、
ｍは、１〜１１０、または１〜９０である）
によって表されるポリ（エーテル）ポリマー鎖である、前記請求項１から４のいずれかに記載のポリマー。
【請求項７】
前記ポリマー鎖が、式（３ｂ）
【化１６】
2015521216.tif 000004
（式中、各可変基は、独立して、以下の通りであり、
Ｒ１は、置換基への結合に利用可能なＱ環上の任意の位置にある置換基であり、Ｒ１は、独立して、−ＣＮ、−ＮＯ２、−ＳＯ２ＮＲ’２、−Ｃ（Ｏ）Ｒ’、−ＳＯ３Ｍ、−Ｃ（Ｏ）ＯＭ、ハロ、−ＮＨ２，または−ＯＲ’から選択される少なくとも一つの電子吸引基によって表され、
ａは、１もしくは２、または１であり、
Ｗは、窒素であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
ｕは、１〜３、または１〜２、または１であり、
ｗは、１〜３、または１〜２、または１であり、
ｖは２であり、
ｍは、１〜１１０、または１〜９０である）
によって表されるポリ（エーテル）ポリマー鎖である、前記請求項１から３のいずれかに
記載のポリマー。
【請求項８】
前記ポリマー鎖が、式（４ａ）
【化１７】
2015521216.tif 000005
（式中、各可変基は、独立して、以下の通りであり、
Ｒ１は、置換基への結合に利用可能なＱ環上の任意の位置にある置換基であり、Ｒ１は、独立して、−ＣＮ、−ＮＯ２、−ＳＯ２ＮＲ’２、−Ｃ（Ｏ）Ｒ’、−ＳＯ３Ｍ、−Ｃ（Ｏ）ＯＭ、ハロ、−ＮＨ２，または−ＯＲ’から選択される少なくとも一つの電子吸引基によって表され、
ａは、１もしくは２、または１であり、
Ｗは、酸素、硫黄、または＞ＮＧ（通常、酸素）であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｇは、１〜２００個、または１〜１００個、または１〜３０個の炭素原子を含有するヒドロカルビル基であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
Ｒ５は、Ｃ１〜１９−ヒドロカルビレン基であり、
ｕは、１〜３、または１〜２、または１であり、
ｗは、１〜３、または１〜２、または１であり、
ｑは、１〜９０であり、
ｍは、１〜９０であるが、但しｍはｑに等しいか、またはｑより大きい）
によって表されるポリ（エーテル）ｃｏ−ポリ（エステル）ポリマー鎖である、前記請求項１から３のいずれかに記載のポリマー。
【請求項９】
前記ポリマー鎖が、式（４ｂ）
【化１８】
2015521216.tif 000006
（式中、各可変基は、独立して、以下の通りであり、
Ｒ１は、置換基への結合に利用可能なＱ環上の任意の位置にある置換基であり、Ｒ１は、独立して、−ＣＮ、−ＮＯ２、−ＳＯ２ＮＲ’２、−Ｃ（Ｏ）Ｒ’、−ＳＯ３Ｍ、−Ｃ（Ｏ）ＯＭ、ハロ、−ＮＨ２，または−ＯＲ’から選択される少なくとも一つの電子吸引基によって表され、
ａは、１もしくは２、または１であり、
Ｗは、窒素であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
Ｒ５は、Ｃ１〜１９−ヒドロカルビレン基であり、
ｕは、１〜３、または１〜２、または１であり、
ｗは、１〜３、または１〜２、または１であり、
ｖは２であり、
ｑは、１〜９０であり、
ｍは、１〜９０であるが、但しｍはｑに等しいか、またはｑより大きい）
によって表されるポリ（エーテル）ｃｏ−ポリ（エステル）ポリマー鎖である、前記請求項１から３のいずれかに記載のポリマー。
【請求項１０】
前記ポリマー鎖が、式（５）
【化１９】
2015521216.tif 000007
（式中、各可変基は、独立して、以下の通りであり、
Ｒ１は、置換基への結合に利用可能なＱ環上の任意の位置にある置換基であり、Ｒ１は、独立して、−ＣＮ、−ＮＯ２、−ＳＯ２ＮＲ’２、−Ｃ（Ｏ）Ｒ’、−ＳＯ３Ｍ、−Ｃ（Ｏ）ＯＭ、ハロ、−ＮＨ２，または−ＯＲ’から選択される少なくとも一つの電子吸引基によって表され、
ａは、１もしくは２、または１であり、
Ｗは、酸素であり、
Ｍは、Ｈ、金属陽イオン、−ＮＲ’４＋、またはそれらの混合物であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ（通常、Ｃｌ）、またはそれらの混合物であり、
Ｒ２は、Ｃ１〜Ｃ２０、またはＣ１〜Ｃ１２、またはＣ１〜Ｃ６ヒドロカルボニレン基（Ｒ２が、２個を超える炭素原子を含有する場合、前記ヒドロカルボニレン基は、直鎖状または分岐状である）であり、
Ｒ３は、Ｈ、または末端エーテル基もしくは末端エステル基を形成している前記ポリマー鎖の末端酸素原子に結合している置換されていてもよいＣ１〜５０（またはＣ１〜２０）−ヒドロカルビル基であって、ビニル基などの重合が可能な基を含有しても含有しなくてもよいヒドロカルビル基、あるいは末端エステル基もしくは末端ウレタン基を形成している前記ポリマー鎖の前記酸素原子に結合しているＣ１〜５０（またはＣ１〜２０）−ヒドロカルボニル基であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
Ｒ５は、Ｃ１〜１９−ヒドロカルビレン基であり、
ｕは、１〜３、または１〜２、または１であり、
ｗは、１〜３、または１〜２、または１であり、
ｑは、１〜９０であり、
ｍは、１〜９０であるが、但しｍはｑに等しいか、またはｑより大きい）
によって表される、前記請求項１から３のいずれかに記載のポリマー。
【請求項１１】
前記電子吸引基が、−Ｃｌ、または−ＮＯ２、または−ＳＯ３Ｍであり、Ｍが、Ｈ、金属陽イオン、−ＮＲ’４＋、またはそれらの混合物である、前記請求項１から１０のいずれかに記載のポリマー。
【請求項１２】
微粒子状固体（通常、顔料またはフィラー）と、水性媒体と、少なくとも一つの縮合芳香族イミドペンダント基を有するポリマー鎖とを含む組成物であって、前記ポリマーが、前記請求項１から１１のいずれかに記載のポリマーによって表される、組成物。
【請求項１３】
ミルベース、塗料、またはインクである、請求項１２に記載の組成物。
【請求項１４】
前記ポリマーが、前記組成物の０．１重量％〜７９．６重量％、または０．５重量％〜３０重量％、または１重量％〜２５重量％の範囲の量で存在している、前記請求項１２から１３のいずれかに記載の組成物。
【請求項１５】
少なくとも一つの縮合芳香族イミドペンダント基を有する前記ポリマー鎖の使用であって、前記請求項１から１１のいずれかに記載のポリマーが、前記請求項１２から１４のいずれかに記載の組成物中の分散剤である、使用。
【手続補正２】
【補正対象書類名】明細書
【補正対象項目名】００４３
【補正方法】変更
【補正の内容】
【００４３】
理論により拘泥されるものではないが、縮合芳香族イミドペンダント基は、発明のポリマーと顔料などの微粒子状固体との間のアンカー基として作用し得ると考えられる。
本発明は、例えば、以下を提供する。
（項目１）
少なくとも一つの縮合芳香族イミドペンダント基を有するポリマー鎖を含むポリマーであって、式（１）
【化１３】
2015521216.tif 000008
（式中、各可変基は、独立して、以下の通りであり、
Ｒ１は、置換基への結合に利用可能なＱ環上の任意の位置にある置換基であり、Ｒ１は、独立して、少なくとも一つの電子吸引基によって表され、
ａは、１もしくは２、または１であり、
Ｗは、酸素、硫黄、＞ＮＨ、または＞ＮＧであり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ（通常、Ｃｌ）、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｒ３は、Ｈ、または末端エーテル基もしくは末端エステル基を形成している前記ポリマー鎖の末端酸素原子に結合している置換されていてもよいＣ１〜５０（またはＣ１〜２０）−ヒドロカルビル基であって、ビニル基などの重合が可能な基を含有しても含有しなくてもよいヒドロカルビル基、あるいは末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有しても含有しなくてもよいヒドロカルボニル基であり、この置換基は、ハロ、エーテル、エステル、またはそれらの混合物であり、
Ｐｏｌは、エチレンオキシドのホモポリマー鎖、またはエチレンオキシドのコポリマー鎖であり、前記エチレンオキシドは、前記コポリマー鎖の４０重量％〜９９．９９重量％を構成し、前記ポリマー鎖は、ポリ（エーテル）、ポリ（エステル）、およびそれらの混合物からなる群から選択され、
ｕ＝１〜３であり、
ｖ＝１〜２であり、
ｗ＝１〜３であり、
Ｗ＝＞ＮＧの場合、ｖ＝２であり、
Ｗ＝酸素、硫黄、または＞ＮＧの場合、ｖ＝１であり、
Ｇは、１〜２００個、または１〜１００個、または１〜３０個の炭素原子を含有するヒドロカルビル基であり、
Ｑは、４ｎ＋２π−電子を含有する縮合芳香族環であり（式中、ｎ＝２または２より大きい）、Ｑは、５または６員イミド環を形成するように前記イミド基に結合している）
によって表される、ポリマー。
（項目２）
前記ポリマー鎖が、（ｉ）ポリエチレンオキシドホモポリマー、または（ｉｉ）エチレンオキシドと、プロピレンオキシド、ブチレンオキシド、スチレンオキシドもしくはそれらの混合物のいずれかとのコポリマーのいずれかのポリ（エーテル）である、項目１に記載のポリマー。
（項目３）
前記ポリ（エーテル）が、
０〜７０重量％のプロピレンオキシド、および３０〜１００重量％のエチレンオキシド、または
０〜５０重量％のプロピレンオキシド、５０〜１００重量％のエチレンオキシド、または０〜３０重量％のプロピレンオキシド、および７０〜１００重量％のエチレンオキシド、０〜２０重量％のプロピレンオキシド、および８０〜１００重量％のエチレンオキシド、または
０〜１５重量％のプロピレンオキシド、および８５〜１００重量％のエチレンオキシド
を含む、項目２に記載のポリマー。
（項目４）
ステップ（１）：（ｉ）アミノ酸、または（ｉｉ）アミノアルコール、または（ｉｉｉ
）アミノチオール、または（ｉｖ）ジアミンと、
縮合芳香族二酸もしくは無水物、または他の酸形成性誘導体（ジエステル、ジアミド、酸塩化物など）とを反応させて、酸官能化縮合芳香族イミド、またはヒドロキシル官能化縮合芳香族イミド、またはチオール官能化縮合芳香族イミド、またはアミノ官能化縮合芳香族イミドをそれぞれ形成する、ステップ、
ステップ（２）：前記酸官能化縮合芳香族イミド、または前記ヒドロキシル官能化縮合芳香族イミド、または前記チオール官能化縮合芳香族イミド、または前記アミノ官能化縮合芳香族イミドと、ポリマー鎖または重合するモノマーとを反応させて、前記ポリマー鎖を形成する、ステップ
を含むプロセスにより得られる／得ることが可能である、前記項目１から３のいずれかに記載のポリマー。
（項目５）
前記縮合芳香族環、または縮合芳香族二酸もしくは無水物、または他の酸形成性誘導体が、ナフタレン、アントラセン、もしくはフェナントレン、またはそれらの混合物に基づくものである、前記項目１から３のいずれかに記載のポリマー。
（項目６）
前記縮合芳香族環、または縮合芳香族二酸もしくは無水物、または他の酸形成性誘導体が、１，８−ナフタレンイミド、もしくは１，２−ナフタレンイミド、またはそれらの混合物に基づくものである、前記項目１から３のいずれかに記載のポリマー。
（項目７）
Ｑが、４−ニトロ−１，８−ナフタルイミド（一つのＲ１＝ＮＯ２の場合）、３−ニトロ−１，８−ナフタルイミド（一つのＲ１＝ＮＯ２の場合）、４−クロロ−１，８−ナフタルイミド（一つのＲ１＝Ｃｌの場合）、３−スルホ−１，８−ナフタルイミド（一つのＲ１＝ＳＯ３Ｈの場合）、またはそれらの混合物などのナフタレン無水物に基づくものである、前記項目１から３のいずれかに記載のポリマー。
（項目８）
前記ポリマー鎖が、式（２）
【化１４】
2015521216.tif 000009
（式中、各可変基は、独立して、以下の通りであり、
Ｒ１は、置換基への結合に利用可能なＱ環上の任意の位置にある置換基であり、Ｒ１は、独立して、少なくとも一つの電子吸引基によって表され、
ａは、１もしくは２、または１であり、
Ｗは、酸素であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｒ３は、Ｈ、または末端エーテル基もしくは末端エステル基を形成している前記ポリマー鎖の末端酸素原子に結合している置換されていてもよいＣ１〜５０（またはＣ１〜２０）−ヒドロカルビル基であって、ビニル基などの重合が可能な基を含有しても含有しなくてもよいヒドロカルビル基、あるいは末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
ｕは、１〜３、または１〜２、または１であり、
ｗは、１〜３、または１〜２、または１であるが、
但し、Ｒ２がヒドロカルビレン基である場合、ｕは１であり、ｗは１であり、
ｍは、１〜１１０、または１〜９０である）
によって表されるポリ（エーテル）である、前記項目１から７のいずれかに記載のポリマー。
（項目９）
前記ポリマー鎖が、式（３ａ）
【化１５】
2015521216.tif 000010
（式中、各可変基は、独立して、以下の通りであり、
Ｒ１は、置換基への結合に利用可能なＱ環上の任意の位置にある置換基であり、Ｒ１は、独立して、少なくとも一つの電子吸引基によって表され、
ａは、１もしくは２、または１であり、
Ｗは、酸素、硫黄、または＞ＮＧ（通常、酸素）であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ（通常、Ｃｌ）、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｇは、１〜２００個、または１〜１００個、または１〜３０個の炭素原子を含有するヒドロカルビル基であり、
Ｒ３は、Ｈ、または末端エーテル基もしくは末端エステル基を形成している前記ポリマー鎖の末端酸素原子に結合している置換されていてもよいＣ１〜５０（またはＣ１〜２０）−ヒドロカルビル基であって、ビニル基などの重合が可能な基を含有しても含有しなくてもよいヒドロカルビル基、あるいは末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
ｕは、１〜３、または１〜２、または１であり、
ｗは、１〜３、または１〜２、または１であり、
ｍは、１〜１１０、または１〜９０である）
によって表されるポリ（エーテル）ポリマー鎖である、前記項目１から４のいずれかに記載のポリマー。
（項目１０）
前記ポリマー鎖が、式（３ｂ）
【化１６】
2015521216.tif 000011
（式中、各可変基は、独立して、以下の通りであり、
Ｒ１は、置換基への結合に利用可能なＱ環上の任意の位置にある置換基であり、Ｒ１は、独立して、少なくとも一つの電子吸引基によって表され、
ａは、１もしくは２、または１であり、
Ｗは、窒素であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
ｕは、１〜３、または１〜２、または１であり、
ｗは、１〜３、または１〜２、または１であり、
ｖは２であり、
ｍは、１〜１１０、または１〜９０である）
によって表されるポリ（エーテル）ポリマー鎖である、前記項目１から４のいずれかに記載のポリマー。
（項目１１）
前記ポリマー鎖が、式（４ａ）
【化１７】
2015521216.tif 000012
（式中、各可変基は、独立して、以下の通りであり、
Ｒ１は、置換基への結合に利用可能なＱ環上の任意の位置にある置換基であり、Ｒ１は、独立して、少なくとも一つの電子吸引基によって表され、
ａは、１もしくは２、または１であり、
Ｗは、酸素、硫黄、または＞ＮＧ（通常、酸素）であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｇは、１〜２００個、または１〜１００個、または１〜３０個の炭素原子を含有するヒドロカルビル基であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
Ｒ５は、Ｃ１〜１９−ヒドロカルビレン基であり、
ｕは、１〜３、または１〜２、または１であり、
ｗは、１〜３、または１〜２、または１であり、
ｑは、１〜９０であり、
ｍは、１〜９０であるが、但しｍはｑに等しいか、またはｑより大きい）
によって表されるポリ（エーテル）ｃｏ−ポリ（エステル）ポリマー鎖である、前記項目１から４のいずれかに記載のポリマー。
（項目１２）
前記ポリマー鎖が、式（４ｂ）
【化１８】
2015521216.tif 000013
（式中、各可変基は、独立して、以下の通りであり、
Ｒ１は、置換基への結合に利用可能なＱ環上の任意の位置にある置換基であり、Ｒ１は、独立して、少なくとも一つの電子吸引基によって表され、
ａは、１もしくは２、または１であり、
Ｗは、窒素であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基
、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分岐状である）であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
Ｒ５は、Ｃ１〜１９−ヒドロカルビレン基であり、
ｕは、１〜３、または１〜２、または１であり、
ｗは、１〜３、または１〜２、または１であり、
ｖは２であり、
ｑは、１〜９０であり、
ｍは、１〜９０であるが、但しｍはｑに等しいか、またはｑより大きい）
によって表されるポリ（エーテル）ｃｏ−ポリ（エステル）ポリマー鎖である、前記項目１から４のいずれかに記載のポリマー。
（項目１３）
前記ポリマー鎖が、式（５）
【化１９】
2015521216.tif 000014
（式中、各可変基は、独立して、以下の通りであり、
Ｒ１は、置換基への結合に利用可能なＱ環上の任意の位置にある置換基であり、Ｒ１は、独立して、少なくとも一つの電子吸引基によって表され、
ａは、１もしくは２、または１であり、
Ｗは、酸素であり、
Ｍは、Ｈ、金属陽イオン、−ＮＲ’４＋、またはそれらの混合物であり、
Ｒ’は、独立して、−Ｈ、または通常、１〜２０個もしくは１〜１０個の炭素原子を含有する置換されていてもよいアルキルであり、これらの置換基は、ヒドロキシルもしくはハロ（通常、Ｃｌ）、またはそれらの混合物であり、
Ｒ２は、Ｃ１〜Ｃ２０、またはＣ１〜Ｃ１２、またはＣ１〜Ｃ６ヒドロカルボニレン基（Ｒ２が、２個を超える炭素原子を含有する場合、前記ヒドロカルボニレン基は、直鎖状または分岐状である）であり、
Ｒ３は、Ｈ、または末端エーテル基もしくは末端エステル基を形成している前記ポリマー鎖の末端酸素原子に結合している置換されていてもよいＣ１〜５０（またはＣ１〜２０）−ヒドロカルビル基であって、ビニル基などの重合が可能な基を含有しても含有しなくてもよいヒドロカルビル基、あるいは末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有しても含有しなくてもよいヒドロカルボニル基であり、この置換基は、ハロ、エーテル、エステル、またはそれらの混合物であり、
Ｐｏｌがホモポリマーである場合、Ｒ４はＨであり、またＰｏｌがコポリマーである場合、Ｒ４は、Ｈ（４０重量％〜９９．９９重量％でエチレンオキシド基をもたらすのに十分な量で）と、メチル、エチルおよびフェニルの少なくとも一つとの混合物であり、
Ｒ５は、Ｃ１〜１９−ヒドロカルビレン基であり、
ｕは、１〜３、または１〜２、または１であり、
ｗは、１〜３、または１〜２、または１であり、
ｑは、１〜９０であり、
ｍは、１〜９０であるが、但しｍはｑに等しいか、またはｑより大きい）
によって表される、前記項目１から４のいずれかに記載のポリマー。
（項目１４）
前記電子吸引基が、−ＮＯ２、−ＳＯ２ＮＲ’２、−Ｃ（Ｏ）Ｒ’、−ＳＯ３Ｍ、−Ｃ（Ｏ）ＯＭ、−Ｃｌ、または−Ｂｒであり、Ｍが、Ｈ、金属陽イオン、−ＮＲ’４＋、またはそれらの混合物である、前記項目１から１３のいずれかに記載のポリマー。
（項目１５）
前記電子吸引基が、−Ｃｌ、または−ＮＯ２、または−ＳＯ３Ｍであり、Ｍが、Ｈ、金属陽イオン、−ＮＲ’４＋、またはそれらの混合物である、前記項目１から１３のいずれかに記載のポリマー。
（項目１６）
微粒子状固体（通常、顔料またはフィラー）と、水性媒体と、少なくとも一つの縮合芳香族イミドペンダント基を有するポリマー鎖とを含む組成物であって、前記ポリマーが、前記項目１から１５のいずれかに記載のポリマーによって表される、組成物。
（項目１７）
ミルベース、塗料、またはインクである、項目１６に記載の組成物。
（項目１８）
前記微粒子状固体が、顔料またはフィラーである、前記項目１６から１７のいずれかに記載の組成物。
（項目１９）
結合剤をさらに含む、前記項目１６から１８のいずれかに記載の組成物。
（項目２０）
前記ポリマーが、前記組成物の０．１重量％〜７９．６重量％、または０．５重量％〜３０重量％、または１重量％〜２５重量％の範囲の量で存在している、前記項目１６から１８のいずれかに記載の組成物。
（項目２１）
少なくとも一つの縮合芳香族イミドペンダント基を有する前記ポリマー鎖の使用であって、前記項目１から１５のいずれかに記載のポリマーが、前記項目１６から２０のいずれかに記載の組成物中の分散剤である、使用。